FR 2486453 A1 19820115 FR 8113276 A 19810706 ELEMENE DETACHABLESA BASE DE RESINE ADHESIVE POLYAMIDE ET D'ACIDE OBLIQUE L'invention a pour objet des éléments détacha bles, en particulier des bandes, susceptibles d'etre utili sés dans la correction d'erreurs typographiques. Plusieurs méthodes sont connues pour corriger les erreurs typographiques. L'une de ces méthodes est dé crite par exemple dans le brevet US nO 4 093 772 de Taylor, dont le but principal est de fournir une bande détachable sans colle qui, en raison de la nature inhérente du recouvre ment, empeche la bande de se coller sur un ruban, un car ton ou un papier ou sur el le-meme lorsqu'elle est repliée. Afin d'aboutir à ceci, Taylor propose que la couche de base de la bande soit recouverte d'un dépôt non collant, compo sé d'une cire de type amide, de résines et de plastifiants dans une combinaison de solvants appropriés. L'invention a pour but d'obtenir, en appliquant sur une couche de base un revetement comprenant une résine adhésive polyamide solide et un acide oléique, un élément détachable de grande utilité et tel qu'il ne pose pas de problèmes de collage sur lui-meme et sur d'autres objets. Selon un mode préféré de réalisation, sont uti lisés à la fois une résine adhésive polyamide liante et une résine adhésive polyamide ramollissant à l'humidité l'acide oléique est celui désigné par Acide Oléique n n8 (provenant de Milwaukee Solvents e ChemicalsCorp.); et une petite quantité d'une résine collante dérivée de colophane est incluse. L'invention est maintenant illustrée par les dessins, la structure et la mise en oeuvre d'un mode de réalisation préféré de l'invention, mais qui n'en limite pas la portée. La figure 1 est une vue d'un rouleau auto enroulable partiellement déroulé d'une bande détachable. La figure 2 est une vue en coupe prise selon la direction 2-2 de la figure 1. On représente sur les dessins un rouleau autoenroulable de bande détachable 10, comprenant une couche support en polyester 12 et une couche détachable 14. La couche détachable 14 présente la composition suivante % en poids Composant Parties (solide) Emerez 1566 ............. 44,4 40 Emerez 1557A ............ 22,2 20 Acide oléique n 38 ..... 22,2 20 Foral 85 ............... 11,2 10 90 Elle est déposée en utilisant des techniques d'application de solvants ordinaires à partir de la solution de revêtement suivante % en poids - Solution de revêtement Emerez 1566 ................. 17,8 Emerez 1577A ................ 8,9 Acide oléique n 38 ......... 8,9 Foral 85 .................... 4,5 Alcool n-butylique .......... 32,1 Toluène ..................... 10,8 1,1,1,-trichloroéthane ....... 10,8 Eau ......................... 6,2 Total ........... 100,0 Le produit désigne sous le nom Emerez 1566 provenant de Emery Industries, Inc.) est la résine adhésive polyamide solide liante dans la combinaison. Elle est caractérisée par un point de ramollissement d'environ 165-170 C, une viscosité de 60-90 poises à 1900C, une élongation de 300 % à la rupture, un indice d'amine maximum de 1,0, et un indice d'acide maximum de 12,0.La résine adhésive polyamide liante sert à lier ensemble tous les composants, aide à obtenir la résistance au glissement sous la pression du rouleau, et fait en sorte que la couche reste non collante sans exsuder l'acide oléique à des niveaux tels qu'ils donnent des résultats de décollement désirables. L'acide oléique n 38 est un distillat commercial d'acides gras saturés et insaturés, ayant approximativement la composition suivante Acide myristique C-14 3,0 Acide palmitique C-16. X 5,0 Acide stéarique C-18 ......... trace Acide myristoléique C-14 ..... 3,0 Acide palmitoléique C-16 : 6p0 Acide oléique C-18 ........... 73,0 Acide linoléique C-18. : 9,0 . 100,0 Ce matériau a les propriétés suivantes : indice d'iode 89-93 : indice d'acide 1g9-205 , et indice de saponification 199-204. L'acide oléique augmente grandement les propriétés de détachement de l'invention. La résine adhésive polyamide ramollissant à l'humidité Emerez 1557A (Emery Industries, Inc.) est un matériau à indice d'amine élevé, avec un point de ramollissement de 1450C, une viscosité de 5 poise à 900C, et une élongation de 250 a à la rupture, un indice d'amine maximum entre 55 et 70, et un indice d'acide maximum de 2,0. Elle ne contribue pas seulement aux caractéristiques désirables d'humidification et de ramollissement de la combinaison, mais elle augmente l'adhérence de la couche détachable au support de la bande en polyester et améliore ses propriétés de détachement. La résine collante dérivée de colophane est le produit connu sous la désignation Foral 85 (provenant de Hercules Inc.), un ester de glycérol de colophane hydrogéne présentant un point de ramollissement de 920 c, un indice d'acide de 9, et une bonne solubilite dans le toluène. La contribution du matériau à la formulation est de favoriser l'adhérence de la couche détachable au support de la bande en polyester. Les ingrédients maintiennent une solution dans le système du solvant spécifique pour une durée de temps iq ue, bien qu'un gel réversible ait tendance à se former, indésirable pour l'utilisation dans les revêtements, lorsqu'on le laisse trop longtemps La couche support 12 présente une épaisseur de 0,0033 cm (0.00150 inch). L'épaisseur de la couche détachable est de ,90254 cm (0,001 inch). Il y a sur le côté de la base 12 opposé à la couche 14 un revêtement détachable (revêtement détachable provenant de I. Brddy, de référence 3 6091. ODE OPERATOIRE La bande peut être utilisée de façon bien connue dans le domaine des bandes détachables dans lesquelles la couche détachable ne présente pas l'inconvénient de se col ler aux autres objets. Un rouleau selon l'invention présente une aptitude élevée à se détacher, sans avoir tendance à se coller aux objets, une bonne adhérence à la bande support et une bonne intégritW de rouleau. Dans la suite, on indique d'autres modes de réalisation. Les ingrédients peuvent varier dans les domaines suivants - résine liante 35-45 - acide oléique , 18-25 - résine ramollissant à l'humidité 15-25 - résine collante ............. 5-15 Une trop grande quantité de résine liante empêche l'adhérence au support de la bande et le détachement : une trop faible quantité de résine liante provoque un glissement du revêtement en fonction du temps et de la température. Une trop faible quantité d'acide oléique dégrade les propriétés de détachement ; une trop grande quantité d'acide oléique entraîne l'exsudation de l'acide oléique et le glissement du revêtement avec la température et la pression. Une trop faible quantité de résine collante dérivée de colophane entraîne une faible adhérence à la couche support : une trop grande quantité de résine provo- que l'exsudation de l'acide oléique et la colle à base de colophane. L'invention peut également être utilisée pour des dépôts fondus à chaud. REVENDICATIONS 1. Element détachable comprenant une couche support et une couche détachable, caractérisé en ce que ladite couche détachable comprend une résine adhésive polyamide liante présentant un point de ramollissement à une première température et de l'acide oléique. 2. Element selon la revendication 1, caractérisé en ce qu'il comprend également une seconde résine adhésive polyamide ramollissant à l'humidité et présentant un point de ramollissement à une seconde température, ladite seconde température étant inférieure à la première température. 3. Element selon la revendication 2, caractérisé en ce que la couche détachable comprend également une résine collante. 4. Element selon la revendication 3, caractérisé en ce que la résine collante dériva de colophane. 5. Elément selon la revendication 3, caractérisé en ce que ladite résine liante est présente en quantité allant de 35 à 45, ledit acide oléique est présent en quantité de 18 à 25, ladite résine ramollissant à l'humidité est présente en quantité de 15 à 25, et ladite résine collante est présente en quantité de 5 à 15. 6. Elément selon la revendication 5 dans lequel l'élément est un rouleau et la couche support présente sur un côté opposé une couche de revêtement détachable.